(57)【要約】      （修正有）【課題】電解コンデンサの生産性を高める。【解決手段】コンデンサ素子５の製造方法は、表面に誘電体層が形成され、陽極引出部３ａおよび陰極形成部３ｂを有する複数の領域３が繰り返し設けられた陽極箔１を準備する第１工程と、複数の領域の陰極形成部の表面に形成された誘電体層の少なくとも一部を陰極部４で覆い、中間体を得る第２工程と、中間体を用いて、陽極引出部が複数積層された陽極積層部および陰極部が複数積層された陰極積層部を有する積層体を複数形成し、積層中間体を得る第３工程と、積層中間体を外装体で覆う第４工程と、陽極積層部を外装体とともに切断して、陽極積層部および外装体の一部を切り離し、外装体の切断面から陽極引出部の端面を露出させる第５工程と、陽極引出部の端面を外部電極と接合する第６工程とを含む。【選択図】図１
2019083237.tif 000002
【特許請求の範囲】
【請求項１】
表面に誘電体層が形成され、陽極引出部および陰極形成部を有する複数の領域が繰り返し設けられた陽極箔を準備する第１工程と、
前記複数の領域の前記陰極形成部の表面に形成された前記誘電体層の少なくとも一部を陰極部で覆い、中間体を得る第２工程と、
前記中間体を用いて、前記陽極引出部が複数積層された陽極積層部および前記陰極部が複数積層された陰極積層部を有する積層体を複数形成し、積層中間体を得る第３工程と、
前記積層中間体を外装体で覆う第４工程と、
前記陽極積層部を前記外装体とともに切断して、前記陽極積層部および前記外装体の一部を切り離し、前記外装体の切断面から前記陽極引出部の端面を露出させる第５工程と、
前記端面を外部電極と接合する第６工程と、
を含む、電解コンデンサの製造方法。
【請求項２】
前記第３工程において、前記中間体を折り曲げることにより、前記積層中間体を得る、請求項１に記載の電解コンデンサの製造方法。
【請求項３】
前記陽極箔は、長尺状の帯状部と、前記帯状部の長手方向に沿う少なくとも一方の端部から突出するように一列に配置された前記複数の領域と、を有する、請求項１または２に記載の電解コンデンサの製造方法。
【請求項４】
前記陽極引出部は、両側に一対の切り欠き部を有し、
前記第５工程において、前記一対の切り欠き部をそれぞれ分割するように前記陽極積層部を切断して、前記陽極引出部に、前記陽極引出部の残部よりも幅の小さい前記端面を形成する、請求項１〜３のいずれか１項に記載の電解コンデンサの製造方法。
【請求項５】
前記陽極引出部は、穴部を有し、
前記第５工程において、前記穴部を分割するように前記陽極積層部を切断して、前記陽極引出部に、互いに離間する２以上の前記端面を形成する、請求項１〜３のいずれか１項に記載の電解コンデンサの製造方法。
【請求項６】
前記外部電極は、第１電極層および第２電極層を備え、
前記第６工程は、前記端面とともに前記外装体の切断面の少なくとも一部を前記第１電極層で覆う工程と、前記第１電極層の表面に前記第２電極層を形成する工程と、を含む、請求項１〜５のいずれか１項に記載の電解コンデンサの製造方法。
【請求項７】
陽極引出部および陰極形成部を有した陽極箔と、前記陰極形成部の表面に形成された誘電体層と、前記誘電体層の少なくとも一部を覆う陰極部と、を有するコンデンサ素子を、複数積層した積層体と、
前記積層体を封止する外装体と、を備え、
前記複数のコンデンサ素子のうち少なくとも一つの前記陽極引出部は、切り欠き部を有する端部を含み、
前記端部は、前記外装体から露出する端面を有し、
前記端面が、外部電極と電気的に接続されている、電解コンデンサ。
【請求項８】
前記端部は、両端に一対の前記切り欠き部を有し、
前記端面の幅は、前記陽極引出部の残部の幅よりも小さい、請求項７に記載の電解コンデンサ。
【請求項９】
前記端部は、中央部に前記切り欠き部を有し、互いに離間する２以上の前記端面を有する、請求項７に記載の電解コンデンサ。
【請求項１０】
前記外部電極は、前記端面と前記外装体の表面の一部とを覆う第１電極層と、前記第１電極層の表面に形成された第２電極層と、を有する、請求項７〜９のいずれか１項に記載の電解コンデンサ。
【発明の詳細な説明】
【技術分野】
【０００１】
本発明は、電解コンデンサおよび電解コンデンサの製造方法に関する。
【背景技術】
【０００２】
電解コンデンサは、複数のコンデンサ素子を積層した積層体と、積層体を封止する外装体と、を備える。各コンデンサ素子は、表面に誘電体層が形成され、陽極引出部および陰極形成部を有する陽極箔と、陰極形成部の表面に形成された誘電体層の少なくとも一部を覆う陰極部と、を有する。複数の陽極引出部は、それぞれ外装体から露出する端面を有し、複数の陽極引出部の端面が、それぞれ外部電極と電気的に接続されている（例えば、特許文献１）。
【先行技術文献】
【特許文献】
【０００３】
【特許文献１】特開２００２−３１９５２２号公報
【発明の概要】
【発明が解決しようとする課題】
【０００４】
一般に、上記の電解コンデンサの製造方法は、表面に誘電体層が形成され、陽極引出部および陰極形成部を有する複数の領域が繰り返し設けられた陽極箔を準備する工程ａと、複数の領域の陰極形成部の表面に形成された誘電体層の少なくとも一部を陰極部で覆い、複数のコンデンサ素子を含む中間体を得る工程ｂと、中間体を複数のコンデンサ素子に分割する工程ｃと、複数のコンデンサ素子を積み重ねて積層体を得る工程ｄと、積層体を封止するとともに複数の陽極引出部の端面が露出する外装体を形成する工程ｅと、複数の陽極引出部の端面を外部電極と接合する工程ｆと、を含む。
【０００５】
しかし、工程ｃでは、中間体を領域毎に切断するため、複数の積層体の作製に要する切断の回数が多い。また、工程ｄでは、積層体毎に複数のコンデンサ素子を積み重ねるため、複数の積層体の作製に要する積み重ねの回数が多い。よって、電解コンデンサの生産性が低い。
【課題を解決するための手段】
【０００６】
本発明の一局面は、表面に誘電体層が形成され、陽極引出部および陰極形成部を有する複数の領域が繰り返し設けられた陽極箔を準備する第１工程と、前記複数の領域の前記陰極形成部の表面に形成された前記誘電体層の少なくとも一部を陰極部で覆い、中間体を得る第２工程と、前記中間体を用いて、前記陽極引出部が複数積層された陽極積層部および前記陰極部が複数積層された陰極積層部を有する積層体を複数形成し、積層中間体を得る第３工程と、前記積層中間体を外装体で覆う第４工程と、前記陽極積層部を前記外装体とともに切断して、前記陽極積層部および前記外装体の一部を切り離し、前記外装体の切断面から前記陽極引出部の端面を露出させる第５工程と、前記端面を外部電極と接合する第６工程と、を含む、電解コンデンサの製造方法に関する。
【０００７】
本発明の別の一局面は、陽極引出部および陰極形成部を有した陽極箔と、前記陰極形成部の表面に形成された誘電体層と、前記誘電体層の少なくとも一部を覆う陰極部と、を有するコンデンサ素子を、複数積層した積層体と、前記積層体を封止する外装体と、を備え、前記複数のコンデンサ素子のうち少なくとも一つの前記陽極引出部は、切り欠き部を有する端部を含み、前記端部は、前記外装体から露出する端面を有し、前記端面が、外部電極と電気的に接続されている、電解コンデンサに関する。
【発明の効果】
【０００８】
本発明によれば、電解コンデンサの生産性を高めることができる。
【図面の簡単な説明】
【０００９】
【図１】本発明の一実施形態に係る電解コンデンサの製造方法の第２工程で得られる第１中間体の一例を示す概略断面図である。
【図２】本発明の一実施形態に係る電解コンデンサの製造方法の第２工程で得られる第１中間体の別の一例を示す概略断面図である。
【図３】本発明の一実施形態に係る電解コンデンサの製造方法の第３工程で得られる積層中間体の一例を示す概略断面図である。
【図４】本発明の一実施形態に係る電解コンデンサの製造方法の第３工程で得られる積層中間体の別の一例を示す概略断面図である。
【図５】本発明の一実施形態に係る電解コンデンサの製造方法の第３工程で得られる積層中間体のさらに別の一例を帯状部の幅方向からみた概略図である。
【図６】本発明の一実施形態に係る電解コンデンサの製造方法の第５工程で得られる積層中間体の一例を陽極積層部の側からみた要部概略図である。
【図７】図６の積層中間体を上方からみた要部概略図である。
【図８】本発明の一実施形態に係る電解コンデンサの製造方法の第５工程で得られる積層中間体の別の一例を陽極積層部の側からみた要部概略図である。
【図９】図８の積層中間体を上方からみた要部概略図である。
【図１０】本発明の一実施形態に係る電解コンデンサの一例を示す概略断面図である。
【発明を実施するための形態】
【００１０】
［電解コンデンサの製造方法］
本発明の実施形態に係る電解コンデンサの製造方法は、表面に誘電体層が形成され、陽極引出部および陰極形成部を有する複数の領域が繰り返し設けられた陽極箔を準備する第１工程と、複数の領域の陰極形成部の表面に形成された誘電体層の少なくとも一部を陰極部で覆い、中間体を得る第２工程と、中間体を用いて、陽極引出部が複数積層された陽極積層部および陰極部が複数積層された陰極積層部を有する積層体を複数形成し、積層中間体を得る第３工程と、積層中間体を外装体で覆う第４工程と、陽極積層部を外装体とともに切断して、陽極積層部および外装体の一部を切り離し、外装体の切断面から陽極引出部の端面を露出させる第５工程と、陽極引出部の端面を陽極側の外部電極と接合する第６工程と、を含む。
【００１１】
第３工程で、複数の積層体を有する積層中間体が得られるため、後工程で、積層中間体を領域（積層体）毎に切断して複数の積層体に効率良く分割することができる。よって、中間体を領域毎に切断して複数のコンデンサ素子に分割し、複数のコンデンサ素子を積層して積層体を作製する場合と比べて、複数の積層体の作製に要する切断の回数を減らすことができる。また、第３工程で、複数のコンデンサ素子を有する中間体を用いて複数の積層体を効率良く作製することができる。よって、積層体毎に複数のコンデンサ素子を積み重ねる場合と比べて、複数の積層体の作製に要する積み重ねの回数を減らすことができる。したがって、電解コンデンサの生産性が高められる。
【００１２】
（第１工程）
第１工程では、表面に誘電体層が形成され、陽極引出部および陰極形成部を有する複数の領域が繰り返し設けられた陽極箔を準備する。第１工程は、例えば、陽極箔の表面をエッチングなどにより粗面化する工程と、陽極箔の粗面化された表面に誘電体層を形成する工程と、複数の領域を繰り返し形成する工程と、を含む。
【００１３】
陽極箔は、弁作用金属、弁作用金属を含む合金、および弁作用金属を含む金属間化合物などを含むことができる。これらの材料は一種を単独でまたは二種以上を組み合わせて使用できる。弁作用金属としては、アルミニウム、タンタル、ニオブ、チタンなどを用いることができる。
【００１４】
誘電体層は、例えば、陽極箔の表面の弁作用金属を、化成処理などにより陽極酸化することで形成される。誘電体層は弁作用金属の酸化物を含む。例えば、弁作用金属としてアルミニウムを用いた場合の誘電体層は酸化アルミニウムを含む。誘電体層は、例えば、陽極箔の粗面化された表面に沿って形成される。なお、誘電体層の形成方法はこれに限定されず、誘電体として機能する絶縁性の層を形成できればよい。誘電体層は、少なくとも複数の領域の陰極形成部の表面に形成すればよい。
【００１５】
複数の領域は、例えば、陽極箔を所定の形状に打ち抜き加工することにより形成される。第１工程で準備する陽極箔は、長尺状の帯状部と、帯状部の長手方向に沿う少なくとも一方の端部から突出するように一列に配置された複数の領域とを有することが好ましい。陽極箔は、帯状部の長手方向に沿う両方の端部から突出するように、それぞれ一列に配置された複数の領域を有することがより好ましい。この場合、複数の領域は、それぞれ、帯状部側から順に、陽極引出部と、陰極形成部とを有する。
【００１６】
（第２工程）
第２工程では、複数の領域の陰極形成部の表面に形成された誘電体層の少なくとも一部を陰極部で覆い、中間体を得る。陰極部は、例えば、誘電体層の少なくとも一部を覆う固体電解質層と、固体電解質層の少なくとも一部を覆う陰極引出層とを備える。
【００１７】
固体電解質層は、例えば、導電性高分子を含む。導電性高分子としては、例えば、ポリピロール、ポリチオフェン、ポリアニリンおよびこれらの誘導体などを用いることができる。固体電解質層は、例えば、原料モノマーを誘電体層上で化学重合および／または電解重合することにより、形成することができる。あるいは、導電性高分子が溶解した溶液、または、導電性高分子が分散した分散液を、誘電体層に塗布することにより、形成することができる。固体電解質層は、マンガン化合物を含んでもよい。
【００１８】
陰極引出層は、例えば、カーボン層および銀ペースト層を備える。カーボン層は、導電性を有していればよく、例えば、黒鉛などの導電性炭素材料を用いて構成することができる。カーボン層は、例えば、カーボンペーストを固体電解質層の表面の少なくとも一部に塗布して形成される。銀ペースト層には、例えば、銀粉末とバインダ樹脂（エポキシ樹脂など）を含む組成物を用いることができる。銀ペースト層は、例えば、銀ペーストをカーボン層の表面に塗布して形成される。なお、陰極引出層の構成は、これに限られず、集電機能を有する構成であればよい。
【００１９】
（第３工程）
第３工程では、中間体を用いて、陽極引出部が複数積層された陽極積層部および陰極部が複数積層された陰極積層部を有する積層体を複数形成し、積層中間体を得る。第３工程では、例えば、複数の中間体を、複数の領域が同じ向きで重なり合うように積層する、または、中間体を、複数の領域が同じ向きで重なり合うように折り曲げる。これにより、中間体を用いて複数の積層体が効率良く作製される。
【００２０】
陽極箔が、帯状部の長手方向に沿う両方の端部から突出するように、それぞれ一列に配置された複数の領域を有する場合、第３工程では、帯状部の長手方向に沿う一方の端部側の複数の領域が、帯状部の長手方向に沿う他方の端部側の複数の領域とそれぞれ重なり合うように、帯状部の幅方向の中間点を折り目として、中間体を２つに折り曲げることが好ましい。この場合、１つの中間体を用いて複数の積層体が効率良く作製される。
【００２１】
また、陽極箔が、長尺状の帯状部と、帯状部の長手方向に沿う少なくとも一方の端部から突出するように一列に配置された複数の領域とを有する場合、第３工程では、帯状部の長手方向に沿う少なくとも一方の端部側の複数の領域同士が重なり合うように、長手方向で互いに隣り合う複数の領域間の境界を折り目として、中間体をつづら折りすることが好ましい。この場合、１つの中間体を用いて複数の積層体が効率良く作製される。
【００２２】
陽極積層部の複数の陽極引出部の少なくとも１つは、その両側の少なくとも一方に切り欠き部を有したり、穴部を有したりすることが好ましい。陽極積層部の複数の陽極引出部が、それぞれ、両側に一対の切り欠き部を有したり、穴部を有したりすることがより好ましい。陽極積層部の複数の陽極引出部が、それぞれ、両側に一対の切り欠き部と、穴部と、を有することがさらに好ましい。この場合、後述する第４工程で、射出成形などの際に、陽極引出部の陰極形成部側や陽極積層部の互いに隣り合う陽極引出部の間に、樹脂が回り込み易くなり、外装体が陽極引出部に密着して形成され易い。このため、外装体と陽極引出部との界面を通じた電解コンデンサ内部への空気の侵入が抑制され、電解コンデンサの信頼性が向上する。
【００２３】
（第４工程）
第４工程では、積層中間体（複数の積層体）を外装体で封止する。外装体は、硬化性樹脂組成物の硬化物を含むことが好ましく、熱可塑性樹脂もしくはそれを含む組成物を含んでもよい。積層中間体を外装体で覆うことにより、複数の積層体を効率良く外装体で封止することができる。
【００２４】
外装体は、例えば、射出成形などの成形技術を用いて形成することができる。外装体は、例えば、所定の金型を用いて、硬化性樹脂組成物または熱可塑性樹脂（組成物）を、積層中間体（複数の積層体）を覆うように所定の箇所に充填して形成することができる。
【００２５】
硬化性樹脂組成物は、硬化性樹脂に加え、フィラー、硬化剤、重合開始剤、および／または触媒などを含んでもよい。硬化性樹脂としては、光硬化性樹脂や熱硬化性樹脂が例示される。硬化剤、重合開始剤、触媒などは、硬化性樹脂の種類に応じて適宜選択される。熱可塑性樹脂組成物は、熱可塑性樹脂に加え、フィラーなどを含んでもよい。
【００２６】
（第５工程）
第５工程では、陽極積層部（複数の陽極引出部）を外装体とともに切断して、陽極積層部および外装体の一部を切り離し、外装体の切断面から複数の陽極引出部の端面を露出させる。これにより、１回の切断で、複数の積層体の陽極引出部の端面を効率良く外装体から露出させることができる。
【００２７】
陽極引出部が、両側に一対の切り欠き部を有する場合、第５工程では、一対の切り欠き部をそれぞれ分割するように陽極積層部を切断して、陽極引出部に、外装体から露出するとともに陽極引出部の残部よりも幅の小さい端面を形成すればよい。この場合、陽極引出部と外装体との間の密着性の低下が抑制される。なお、陽極引出部の残部とは、陽極引出部の陰極部側の切り欠き部を含まない領域（後述する図７の陽極引出部４３ａの端部４５以外の部分）を指す。
【００２８】
陽極引出部が穴部を有する場合、第５工程では、穴部を分割するように陽極積層部を切断して、陽極引出部に、外装体から露出するとともに互いに離間する２以上の端面を形成すればよい。この場合、陽極引出部と外装体との間の密着性の低下が抑制される。穴部は複数設けてもよい。
【００２９】
（第６工程）
第６工程では、複数の陽極引出部の端面をそれぞれ陽極側の外部電極と接合する。これにより、複数の陽極引出部の端面はそれぞれ外部電極と電気的に接続される。第６工程では、複数の積層体の陽極引出部の端面を、外装体の切断面の少なくとも一部とともに外部電極で覆ってもよい。これにより、複数の積層体の陽極引出部の端面を効率良く外部電極と接合することができる。
【００３０】
外部電極は、複数の陽極引出部の端面とともに外装体の表面の一部（切断面の少なくとも一部）を覆う第１電極層と、第１電極層の表面に形成された第２電極層とを備えることが好ましい。この場合、第６工程は、複数の陽極引出部の端面とともに外装体の表面の一部を第１電極層で覆う工程と、第１電極層の表面に第２電極層を形成する工程と、を含むことが好ましい。
【００３１】
外装体から露出する陽極引出部の端面とともに外装体の表面の一部を第１電極層で覆うことにより、陽極引出部の端面の自然酸化皮膜の形成が抑制される。陽極引出部の端面の自然酸化皮膜の形成抑制の観点から、陽極引出部の端面の周りを囲むように外装体が第１電極層で覆われていることが好ましい。
【００３２】
第１電極層は、金属層であることが好ましい。金属層は、例えば、ニッケル、銅、亜鉛、錫、銀、および金よりなる群から選択される少なくとも１種を含む。第１電極層の形成には、電解めっき法、無電解めっき法、スパッタリング法、真空蒸着法、化学蒸着（ＣＶＤ）法、コールドスプレー法、溶射法などの成膜技術を用いてもよい。上記方法により、陽極引出部の端面に接合されるとともに外装体の表面の一部に密着する第１電極層を容易に形成することができる。
【００３３】
第１電極層は第２電極層で覆われている。これにより、第１電極層の酸化劣化が抑制される。第１電極層との密着性の観点から、第２電極層は、導電性樹脂層であることが好ましい。導電性樹脂層は、例えば、樹脂および樹脂中に分散している導電材を含む。樹脂は、例えば、硬化性樹脂組成物の硬化物または熱可塑性樹脂（組成物）を含む。導電材は、例えば、銀、銅、およびカーボンよりなる群から選択される少なくとも１種を含む。
また、第２電極層は、第１電極層で例示する金属層でもよい。第２電極層の形成には、第１電極層で例示する成膜技術を用いてもよい。
【００３４】
以下、本発明の一実施形態に係る電解コンデンサの製造方法の第２工程で作製される中間体の一例を、図１を参照しながら説明する。図１は、第２工程で作製される中間体の一例を示す概略正面図である。なお、図１中の破線Ｃは、第５工程で、陽極積層部（複数の陽極引出部３ａ）を切断する箇所を示す。
【００３５】
中間体１０ａは、長尺状の帯状部２と、帯状部２の長手方向に沿う両方の端部から突出するように、それぞれ一列に配置された複数の領域３とを有する陽極箔１を備える。複数の領域３は、それぞれ、帯状部２側から順に、陽極引出部３ａと、陰極形成部３ｂとを有する。陽極箔１の表面が粗面化され、陽極箔１の表面に誘電体層（図示しない）が形成されている。複数の領域３の陰極形成部３ｂの少なくとも一部は陰極部４で覆われている。このようにして、中間体１０ａの複数の領域３に、それぞれコンデンサ素子５が形成されている。
【００３６】
図１に示すように、複数の陽極引出部３ａは、それぞれ、両側に一対の切り欠き部６を有する。この場合、第５工程では、各一対の切り欠き部６をそれぞれ分割するように陽極積層部を切断すればよい。これにより、後述する図７に示す陽極引出部４３ａが形成される。
【００３７】
また、第２工程で作製される中間体の別の一例として、図２に示す中間体１０ｂのように、複数の陽極引出部３ａは、それぞれ穴部７を有してもよい。中間体１０ｂは、陽極引出部３ａに一対の切り欠き部６の代わりに穴部７を設ける以外、中間体１０ａと同様の構成である。この場合、第５工程では、各穴部７を分割するように図２の破線Ｃに沿って陽極積層部を切断すればよい。これにより、後述する図９に示す陽極引出部５３ａが形成される。図２では陽極引出部３ａに穴部を１つ設けているが、陽極引出部３ａに破線Ｃに沿って穴部を複数設けてもよい。
【００３８】
以下、第３工程で中間体１０ａを用いて得られる積層中間体の一例を、図３を参照しながら説明する。図３は、積層中間体の帯状部の幅方向に沿った断面（陽極引出部３ａの切り欠き部６を通る断面）を示す。なお、図３中の破線Ｃは、第５工程で、陽極積層部１２を切断する箇所を示す。
【００３９】
図３に示す積層中間体１１は、第３工程で複数の中間体１０ａを積み重ねることにより得られる。積層中間体１１では、複数のコンデンサ素子５が積層された積層体１１ａが複数形成されている。積層体１１ａは、複数の陽極引出部３ａが積層された陽極積層部１２と、複数の陰極部４（内部に陰極形成部３ｂを含む）が積層された陰極積層部１３とを有する。陰極積層部１３において互いに隣り合う陰極部４は、例えば、銀などを含む導電性接着剤を用いて接合すればよい。
【００４０】
以下、第３工程で中間体１０ａを用いて得られる積層中間体の別の一例を、図４を参照しながら説明する。図４は、積層中間体の帯状部の幅方向に沿った断面を示す。なお、図４中の破線Ｃは、第５工程で、陽極積層部２２を切断する箇所を示す。
【００４１】
図４に示す積層中間体２１は、第３工程で、図１の中間体１０ａを、帯状部２の幅方向の中間点（図１に示す破線Ｆ１）を折り目として２つに折り曲げることにより得られる。２つに折り曲げられた中間体１０ａでは、帯状部２の長手方向に沿う一方の端部側の複数の領域３が、帯状部２の長手方向に沿う他方の端部側の複数の領域３とそれぞれ重なり合っている。
【００４２】
積層中間体２１では、２個のコンデンサ素子５が積層された積層体２１ａが複数形成されている。積層体２１ａは、２個の陽極引出部３ａが積層された陽極積層部２２と、２個の陰極部４（内部に陰極形成部３ｂを含む）が積層された陰極積層部２３とを有する。なお、図４では、１つの中間体を用いているが、複数の中間体をそれぞれ折り曲げて複数の積層中間体２１を形成し、さらに複数の積層中間体２１を積層してもよい。
【００４３】
以下、第３工程で中間体１０ａを用いて得られる積層中間体のさらに別の一例を、図５を参照しながら説明する。図５は、積層中間体を帯状部の幅方向からみた図である。
【００４４】
図５に示す積層中間体３１は、第３工程で、図１の中間体１０ａを、帯状部２の長手方向で互いに隣り合う複数の領域３間の境界（図１に示す破線Ｆ２）を折り目として、つづら折りすることにより得られる。つづら折りされた中間体１０ａでは、帯状部２の長手方向に沿う一方の端部側の複数の領域３同士が重なり合っており、帯状部２の長手方向に沿う他方の端部側の複数の領域３同士が重なり合っている
【００４５】
積層中間体３１では、つづら折りされた帯状部２を介して２個の積層体３１ａが形成されている。積層体３１ａでは、複数のコンデンサ素子５が積層されている。すなわち、積層体３１ａは、複数の陽極引出部３ａが積層された陽極積層部と、複数の陰極部４（内部に陰極形成部３ｂを含む）が積層された陰極積層部とを有する。なお、図５では、１個の中間体を用いているが、複数の中間体をそれぞれ折り曲げて複数の積層中間体３１を形成し、さらに複数の積層中間体３１を積層してもよい。
【００４６】
以下、第５工程で得られる積層中間体の一例を、図６および図７を参照しながら説明する。図６は、積層中間体を陽極積層部の側からみた要部概略図である。図６は、図３の積層中間体１１（少なくとも陽極積層部１２および陰極積層部１３）を外装体で覆い、図３の破線Ｃに沿って陽極積層部１２を外装体とともに切断した際の切断面を示す。切断面は、後述の図１０の第１側面６９ａを構成する。図７は、図６の積層中間体を上方からみた要部概略図である。
【００４７】
図６および図７に示すように、積層中間体４１は、複数の積層体４１ａと、複数の積層体４１ａを覆う外装体４９とを備える。積層中間体４１は、図３の積層中間体１１（少なくとも陽極積層部１２および陰極積層部１３）を外装体で覆い、図３の破線Ｃに沿って陽極積層部１２を外装体とともに切断することで得られる。積層中間体４１を積層体４１ａ毎に分割することにより、後述する図１０に示す外装体６９で覆われた積層体４１ａを複数得ることができる。
【００４８】
積層体４１ａは、複数の陽極引出部４３ａが積層された陽極積層部（後述の図１０の陽極積層部４２）と複数の陰極部４（内部に陰極形成部３ｂを含む）が積層された陰極積層部（後述の図１０の陰極積層部１３）とを有する。陽極積層部（複数の陽極引出部４３ａ）は、第５工程で、複数の陽極引出部３ａの一対の切り欠き部６を分割するように陽極積層部１２を切断する（陽極積層部１２を図３の破線Ｃに沿って切断する）ことにより得られる。
【００４９】
陽極引出部４３ａは、両端に一対の切り欠き部４６を有する端部４５を含み、端部４５は、外装体４９から露出するとともに陽極引出部４３ａの残部（端部４５以外の部分）よりも幅が小さい端面４８を有する。なお、陽極引出部４３ａの端部４５は、切り欠き部４６を含む、陰極部４と反対側の領域（図７の斜線部分）を指す。
【００５０】
複数の積層体４１ａの陽極引出部４３ａの端面４８は、それぞれ外装体４９の切断面から露出している。この場合、第６工程で、外装体４９の切断面とともに複数の積層体４１ａの端面４８を一括して外部電極で覆ってもよい。その後、積層中間体４１を積層体４１ａ毎に分割する際に、外装体４９とともに外部電極を分割してもよい。この場合、電解コンデンサの生産性がさらに高められる。複数の積層体４１ａの陰極部４の端面４ａは、それぞれ外装体４９の切断面と反対側の側面から露出している。
【００５１】
以下、第５工程で得られる積層中間体の別の一例を、図８および図９を参照しながら説明する。図８は、積層中間体を陽極積層部の側からみた要部概略図である。図９は、積層中間体を上方からみた要部概略図である。
【００５２】
積層中間体５１は、第３工程で穴部７を有する中間体１０ｂを用い、第５工程で複数の陽極引出部の穴部を分割するように陽極積層部を切断する以外、積層中間体４１と同様の方法により得られる。積層中間体５１は、複数の積層体５１ａと、複数の積層体５１ａを覆う外装体５９とを備える。積層体５１ａは、複数の陽極引出部５３ａが積層された陽極積層部と、複数の陰極部４（内部に陰極形成部３ｂを含む）が積層された陰極積層部とを有する。複数の陽極引出部５３ａが積層された陽極積層部は、第５工程で、複数の陽極引出部３ａの穴部７を分割するように陽極積層部を切断する（各陽極引出部を図２の破線Ｃに沿って切断する）ことにより得られる。
【００５３】
陽極引出部５３ａは、中央部に切り欠き部５７を有する端部５５を含み、端部５５は、外装体５９から露出する端面５８を有する。端面５８は、互いに離間する一対の端面５８ａ，５８ｂで構成される。なお、切り欠き部５７が設けられる端部５５の中央部とは、端部５５の両端の間の任意の位置を指す。また、陽極引出部５３ａの端部５５は、切り欠き部５７を含む、陰極部４と反対側の領域（図９の斜線部分）を指す。
【００５４】
［電解コンデンサ］
本発明の実施形態に係る電解コンデンサは、複数のコンデンサ素子を積層した積層体と、積層体を封止する外装体とを備える。各コンデンサ素子は、陽極引出部および陰極形成部を有した陽極箔と、陰極形成部の表面に形成された誘電体層と、誘電体層の少なくとも一部を覆う陰極部とを有する。複数のコンデンサ素子のうち少なくとも一つの陽極引出部は、切り欠き部を有する端部を含む。その端部は、外装体から露出する端面を有し、その端面が、外部電極と電気的に接続されている。陽極引出部の表面にも誘電体層が形成されていてもよい。
【００５５】
上記の陽極引出部の端部に設けられる切り欠き部は、上記の製法で用いられる中間体の複数の領域の陽極引出部に設けられた切り欠き部や穴部に由来する。すなわち、上記の電解コンデンサは、複数の領域の陽極引出部がその両端の少なくとも一方に切り欠き部を有する中間体や、複数の領域の陽極引出部が穴部を有する中間体を用いて、上記の製法により得られる。上記の中間体を用いた場合、第４工程で、射出成形などの際に、陽極引出部の陰極形成部側や陽極積層部の互いに隣り合う陽極引出部の間に樹脂が回り込み易くなり、外装体が陽極引出部に密着して形成される。よって、上記の製法で得られる電解コンデンサは、外装体と陽極引出部との界面を通じた電解コンデンサ内部への空気の侵入が抑制され、信頼性が向上する。
【００５６】
以下、本発明の一実施形態に係る電解コンデンサの一例を、図１０を参照しながら説明する。図１０は、図６および７の積層体４１ａを備えた電解コンデンサの概略断面図である。
【００５７】
電解コンデンサ６１は、複数のコンデンサ素子５が積層された積層体４１ａを備える。コンデンサ素子５は、表面に誘電体層（図示しない）が形成された、陽極引出部４３ａおよび陰極形成部３ｂを有する陽極箔と、陰極形成部３ｂの表面に形成された誘電体層の少なくとも一部を覆う陰極部４と、を有する。
【００５８】
電解コンデンサ６１は、積層体４１ａを封止する外装体６９を備える。外装体６９は、ほぼ直方体の外形を有し、電解コンデンサ６１もほぼ直方体の外形を有する。外装体６９は、第１側面６９ａおよび第１側面６９ａと反対側の第２側面６９ｂを有する。複数の陽極引出部４３ａの端部（図７の端部４５）は、それぞれ、外装体６９の第１側面６９ａより露出するとともに、第１側面６９ａと面一の端面４８を有する。
【００５９】
複数の陽極引出部４３ａの端面４８が、それぞれ陽極側の外部電極６２と電気的に接続されている。陽極側の外部電極６２は、複数の端面４８と外装体６９の第１側面６９ａとを覆う第１電極層６２ａと、第１電極層６２ａの表面に形成された第２電極層６２ｂと、を有する。
【００６０】
複数の陽極引出部４３ａの端面４８を陽極側の外部電極６２と接続する場合、複数の陽極引出部を束ねる必要がなく、複数の陽極引出部に関して、それらを束ねるための長さを確保する必要がない。よって、複数の陽極引出部を束ねる場合と比べて、コンデンサ素子の陽極箔に占める陽極引出部の割合を小さくして高容量化することができる。
【００６１】
電解コンデンサ６１は、陰極部４と電気的に接続された陰極側の外部電極６３を備える。具体的には、複数の陰極部４は、外装体６９の第２側面６９ｂから露出する端面４ａを有する。端面４ａは第２側面６９ｂと面一である。複数の陰極部４の端面４ａが、それぞれ陰極側の外部電極６３と接合されている。陰極側の外部電極６３は、複数の端部４ａの端面とともに外装体６９の第２側面６９ｂを覆う陰極側の第１電極層６３ａと、陰極側の第１電極層６３ａの表面に形成された陰極側の第２電極層６３ｂとを有する。
【００６２】
複数のコンデンサ素子５において、積層方向で互いに隣り合う陰極部４は、導電性を有する接着層（図示しない）を介して電気的に接続されている。接着層の形成には、例えば、導電性接着剤が用いられる。接着層は、例えば、銀を含む。
【００６３】
陽極引出部４３ａのうち、陰極部４に隣接する部分には、陽極引出部４３ａの表面を覆うように絶縁性の分離層（図示しない）が配置されていてもよい。分離層により陰極部４と陽極引出部４３ａとの接触が規制される。
【産業上の利用可能性】
【００６４】
本発明に係る電解コンデンサは、高容量が求められる様々な用途に利用できる。
【符号の説明】
【００６５】
１：陽極箔、２：帯状部、３：領域、３ａ，４３ａ，５３ａ：陽極引出部、３ｂ：陰極形成部、４：陰極部、５：コンデンサ素子、６：切り欠き部、７：穴部、１０ａ，１０ｂ：中間体、１１，２１，３１，４１，５１：積層中間体、１１ａ，２１ａ，３１ａ，４１ａ，５１ａ：積層体、１２，２２，４２：陽極積層部、１３，２３：陰極積層部、４５，５５：陽極引出部の端部、４６，５７：陽極引出部の切り欠き部、４８，５８，５８ａ，５８ｂ：陽極引出部の端面、４９，５９，６９：外装体、６１：電解コンデンサ、６２：陽極側の外部電極、６２ａ：陽極側の第１電極層、６２ｂ：陽極側の第２電極層、６３：陰極側の外部電極、６３ａ：陰極側の第１電極層、６３ｂ：陰極側の第２電極層、６９ａ：外装体の第１側面、６９ｂ：外装体の第２側面 
【図１】
2019083237.tif 000003
【図２】
2019083237.tif 000004
【図３】
2019083237.tif 000005
【図４】
2019083237.tif 000006
【図５】
2019083237.tif 000007
【図６】
2019083237.tif 000008
【図７】
2019083237.tif 000009
【図８】
2019083237.tif 000010
【図９】
2019083237.tif 000011
【図１０】
2019083237.tif 000012